(57)【要約】本発明は、人工血管としての機械的特性を保持しつつ、小口径または中口径の血管へ移植された際に、血栓が形成されにくく、内皮細胞が定着、内皮組織化が速やかにされやすい細胞定着性に優れた人工血管の提供を課題とする。本発明が提供するのは、単繊維繊度が１．０ｄｔｅｘ以上、総繊度が３３ｄｔｅｘ以下のマルチフィラメント糸Ａと、単繊維繊度が０．０８ｄｔｅｘ以下、総繊度が６６ｄｔｅｘ以下のマルチフィラメント糸Ｂの少なくとも２種類のポリエステル繊維を有し、内径が８ｍｍ以下、層厚が５０μｍ以上２５０μｍ以下の筒状織物であり、かつ、その複合筒状織物の内壁面にマルチフィラメント糸Ｂがループを形成している人工血管である。【特許請求の範囲】
【請求項１】
単繊維繊度が１．０ｄｔｅｘ以上、総繊度が３３ｄｔｅｘ以下のマルチフィラメント糸Ａと、単繊維繊度が０．０８ｄｔｅｘ以下、総繊度が６６ｄｔｅｘ以下のマルチフィラメント糸Ｂの少なくとも２種類のポリエステル繊維で構成され、内径が８ｍｍ以下、層厚が５０μｍ以上２５０μｍ以下の筒状織物であり、かつ、その筒状織物の内壁面にマルチフィラメント糸Ｂがループを形成していることを特徴とする人工血管。
【請求項２】
前記筒状織物を構成する前記マルチフィラメントＢの単繊維の本数が筒状織物を構成する単繊維の本数の４０％〜８０％である請求項１に記載の人工血管。
【請求項３】
透水率が５００ｍｌ／ｍｉｎ・ｃｍ２・１２０ｍｍＨｇ（１６ｋＰａ）以下である請求項１又は２に記載の人工血管。
【請求項４】
前記のマルチフィラメント糸Ｂが、複数のループ状の形態をとり、これらのループが分散状態で存在するか、または、不規則な交絡状態を有する請求項１〜３いずれかに記載の人工血管。
【請求項５】
蛇腹構造の形態を有する請求項１〜４いずれかに記載の人工血管。
【請求項６】
さらに抗血栓性材料を含む請求項１〜５いずれかに記載の人工血管。
【発明の詳細な説明】
【技術分野】
【０００１】
本発明は、機械的特性を保持しつつ、小口径の血管へ移植された際に、血栓由来の閉塞の発生が抑制された人工血管に関するものである。
【背景技術】
【０００２】
人工血管は、主に病的な生体血管を取り替えたりバイパスを形成したりするために用いられる。そのため、人工血管には、宿主との生体適合性が良く、毒性等がないこと、生体内で劣化しにくく、丈夫であること、血液の漏れが少ないこと、抗血栓性であること、値段が高すぎないこと等が求められる。【０００３】
人工血管としては、布製人工血管、ポリテトラフルオロエチレン製人工血管、生体材料由来の人工血管、合成高分子材料製人工血管、ハイブリッド人工血管などがあり、使途に応じて選択される。例えば、大動脈用の大口径（内径１０ｍｍ以上）人工血管は布製が主流であり、下肢等における動脈再建には中口径（内径６、８ｍｍ）の人工血管には布製及びＰＴＦＥ製人工血管が多く使用されている。【０００４】
布製の人工血管としては、ポリエステル繊維製の中口径、大口径のものが、長期にわたる臨床により安全かつ実用的であることが実証されている。しかし、小口径（内径6ｍｍ未満）の人工血管として用いた場合には、血栓形成によって長期に開存状態を維持することが困難であり移植用人工血管としての実用性はいまだ十分ではない。【０００５】
このような小口径の人工血管における閉塞を抑制し充分な開存性を確保するために、抗血栓性すなわち内壁面に内皮細胞を速やかに形成させるとして、人工血管内壁表面に立毛及び／またはループ状組織を形成させる方法が提案されている（特許文献１）。
【先行技術文献】
【特許文献】
【０００６】
【特許文献１】特開２００５−１２４９５９号公報
【発明の概要】
【発明が解決しようとする課題】
【０００７】
しかし、特許文献１の技術を中、小口径の人工血管に適用すると、中、小口径の血管へ移植された際に内皮細胞の定着に必要な機能や特性等の面で未だ十分とは言えなかった。【０００８】
本発明は、かかる従来の人工血管の背景に鑑み、人工血管としての機械的特性を保持しつつ、中、小口径の血管に移植された際に、血栓が形成されにくく、細胞定着性に優れた人工血管を提供することを課題とする。
【課題を解決するための手段】
【０００９】
本発明者らは上記課題を解決するため、鋭意研究した結果、遂に本発明を完成するに到った。即ち、本明細書では以下の発明を開示する。
（１）単繊維繊度が１．０ｄｔｅｘ以上、総繊度が３３ｄｔｅｘ以下のマルチフィラメント糸Ａと、単繊維繊度が０．０８ｄｔｅｘ以下、総繊度が６６ｄｔｅｘ以下のマルチフィラメント糸Ｂの少なくとも２種類のポリエステル繊維で構成してなる、内径が８ｍｍ以下、層厚が５０μｍ以上２５０μｍ以下の筒状織物であり、かつ、その筒状織物の内壁面にマルチフィラメント糸Ｂがループを形成していることを特徴とする人工血管。【００１０】
そして、本明細書では好ましい態様として以下の発明を開示する。
（２）前記筒状織物を構成する前記マルチフィラメントＢの単繊維の本数が筒状織物を構成する単繊維の本数の４０％〜８０％である前記の人工血管。
（３）透水率が５００ｍｌ／ｍｉｎ・ｃｍ２・１２０ｍｍＨｇ（１６ｋＰａ）以下である前記いずれかの人工血管。
（４）前記マルチフィラメント糸Ｂが、ループが分散状態で存在するか、または不規則な交絡状態を有する前記いずれかの人工血管。
（５）蛇腹構造の形態を有する前記いずれかの人工血管。
（６）さらに抗血栓性材料を含む前記いずれかの人工血管。
【発明の効果】
【００１１】
本発明の人工血管は、上記の構成を有することにより、以下のような効果を発揮し、血栓形成による閉塞がされず、長期開存が可能で、実用的な中、小口径の人工血管が提供される。【００１２】
本発明の人工血管によれば、単繊維繊度が１．０ｄｔｅｘ以上、総繊度が３３ｄｔｅｘ以下のマルチフィラメント糸Ａと、単繊維繊度が０．０８ｄｔｅｘ以下、総繊度が６６ｄｔｅｘ以下のマルチフィラメント糸Ｂの少なくとも２種類のポリエステル繊維を組み合わせることにより、生体内での加水分解による強度劣化が低減される。さらに前記の少なくとも２種類のポリエステル繊維を組み合わせることで、繊維間隙が密になり易く、適切な透水率となり、漏血が発生し難くなる。さらにこの組合せにより、細胞定着性が向上し、血栓の発生を低減できる。また、毛羽またはループがあると新生内膜形成性が良くなり、中、小口径の人工血管として良好に使用できる。【００１３】
前記人工血管のマルチフィラメント糸Ｂの単繊維の本数を、筒状織物を構成する単繊維の本数の４０％〜８０％にすることで、より一層十分な細胞定着性、強度保持性および透水率を得られやすくなるので、中、小口径の人工血管として良好に使用できる。【００１４】
前記人工血管の透水率を好ましい範囲とすることで、人工血管からの血液の漏出がより一層効果的に抑止できるので、中、小口径の人工血管として良好に使用できる。【００１５】
前記人工血管のループを分散状態もしくは不規則な交絡状態とすることで、吻合箇所からのほつれが発生し難くなるので、中、小口径の人工血管として良好に使用できる。【００１６】
前記人工血管が蛇腹構造を備えることで、優れた形態安定性を備えるので、人工血管の閉塞や折れ曲がり、キンクが防止され、中、小口径の人工血管として良好に使用できる。【００１７】
前記人工血管がさらに抗血栓材料を含むことで、血栓の発生を抑止でき、中、小口径の人工血管として良好に使用できる。
【発明を実施するための形態】
【００１８】
本発明の人工血管は少なくとも２種のポリエステル繊維のマルチフィラメント糸を用いた筒状織物である。本発明の人工血管は、少なくとも単繊維繊度が１．０ｄｔｅｘ以上、総繊度が３３ｄｔｅｘ以下のマルチフィラメント糸Ａと、単繊維繊度が０．０８ｄｔｅｘ以下、総繊度が６６ｄｔｅｘ以下のマルチフィラメント糸Ｂとから構成される。
【００１９】
マルチフィラメント糸Ａとして単繊維繊度１．０ｄｔｅｘ以上、総繊度３３ｄｔｅｘ以下の糸が使用される。この構成の繊維で、人工血管の骨格を形成し、また、人工血管を長期体内に留置した時に起きる、生体内で加水分解する表面積が小さくなることになり、人工血管の強度劣化の問題を解決することができる。
【００２０】
すなわち、単繊維繊度が小さすぎるフィラメントからなるマルチフィラメント糸を使用すると、繊維の質量当たりの表面積が大きくなり、加水分解を受けやすくなり、強度劣化が大きくなり、人工血管の骨格形成機能が十分でなくなる傾向がある。総繊度が大きすぎると、人工血管として存在している時に、繊維間隙が大きくなりやすくなり、透水率が高くなり、そして漏血が発生しやすくなる。また、強度保持および柔軟性の点から、マルチフィラメントＡの単繊維繊度は１．０ｄｔｅｘ以上であり、１．０〜２．２ｄｔｅｘが好ましい。また総繊度は３３ｄｔｅｘ以下であり、１７〜３３ｄｔｅｘが好ましい。
【００２１】
また、マルチフィラメント糸Ｂとして、単繊維繊度０．０８ｄｔｅｘ以下のフィラメントからなり、総繊度６６ｄｔｅｘ以下のマルチフィラメント糸が使用される。少なくとも筒状織物の内壁面にループを形成させることで、内壁面に細胞定着性に優れた表面形状を得ることができる。単繊維繊度が０．０８ｄｔｅｘより大きいフィラメントからなるマルチフィラメント糸を使用すると、単繊維間の間隙が大きくなり、細胞定着性が低下し、総繊度が大きすぎるマルチフィラメント糸を使用すると、内壁面のループが占める厚さが大きくなる。その結果、フィブリン等の血栓の原因となる物質を補足しやすくなり、そして血栓が生じやすくなる。また、細胞定着性、交絡性の点から単繊維繊度は０．０８ｄｔｅｘ以下であり、０．０５〜０．０８ｄｔｅｘが好ましい。抗血栓性の点から総繊度は６６ｄｔｅｘ以下であり、４４〜６６ｄｔｅｘが好ましい。
【００２２】
本発明で特定する単繊維繊度および総繊度のマルチフィラメントＡおよびマルチフィラメント糸Ｂを用いて筒状織物を作製してもいい。もしくは、マルチフィラメントＡと単繊維繊度および総繊度が高く極細化が可能なマルチフィラメントとを用いて筒状織物を作製し、後者のマルチフィラメントを化学的もしくは物理的手段により極細化し、本発明で特定する単糸繊度および総繊度を有するマルチフィラメントＢとしてもよい。本発明においては、極細繊維の作製方法は特に制限されないが、現在多くの極細繊維が、いわゆる海島構造もしくは分割型の製造方法で作られている。海島構造からの場合、極細繊維が島部分であって、海部分を溶解させる方法が利用されている。他には長さ方向に分割して極細繊維を得る方法がとられている。この時に、海部分や分割部分にポリアミド系のポリマーやポリオレフィン系のポリマー、ポリスチレン、可溶性ポリエステル系ポリマー等が使用される（このような極細繊維の製造方法の詳細に関しては、例えば、文献  Okamoto M:Ultra-fine fiber and its application, Preprints Japan-China Bilated Symposium on Polymer Science and Technology, 256-262,Tokyo, October,1981を参照することができる。かかる繊維を使用することで、筒状織物の形成時には通常の繊維の太さであっても、形成後に極細化できるため、加工上のトラブル、例えば、製織や、製織前の各種糸加工手段を講じる場合の糸切れや、毛羽の発生を最小限に抑えることができる。
【００２３】
本発明の人工血管は、マルチフィラメント糸Ａ、およびマルチフィラメントＢを構成する繊維としてポリエステル繊維を使用する。前述のポリエステル繊維として、例えば、ポリエチレンテレフタレート、ポリブチレンテレフタレート等からなる繊維を挙げることができる。ポリエチレンテレフタレートやポリブチレンテレフタレートに酸成分としてイソフタル酸、５−ナトリウムスルホイソフタル酸や、アジピン酸等の脂肪族ジカルボン酸を共重合させた共重合ポリエステルからなる繊維であってもよい。前述の繊維にてマルチフィラメント糸Ａ、Ｂを構成する繊維の組み合わせは同じであっても、異なってもよく、適宜組み合わせることができる。
【００２４】
本発明の人工血管は、筒状織物で構成され、内壁面にマルチフィラメント糸Ｂがループを形成している。まず、前述した素材および繊度のタテ糸を整経して織機にかけ、同様にヨコ糸の準備をする。かかる織機として例えば、ウォータージェットルーム、エアージェットルーム、レピアルーム、およびシャットルルームなどが使用可能である。中でも、筒状および細幅での製織性に優れたシャットルルームを用いるのが好ましい。マルチフィラメント糸Ａ、Ｂから構成される筒状織物組織としては、平織、綾織、朱子織およびこれらの変化織、多重織、などの織物が使用される。朱子織等のタテ糸（またはヨコ糸）が複数のヨコ糸（またはタテ糸）とクリンプを形成しないような織り組織、すなわちタテ糸（またはヨコ糸）が複数のヨコ糸（またはタテ糸）を跨るような織り組織の場合、この部分（複数の糸を跨る糸の部分）が浮いてルーズになりやすい構造となり、ループが形成される。そのため、筒状織物の内壁面にあるループがフィラメントＢで構成されるように製織することが好ましい。
【００２５】
ループを形成する方法として、例えば、パイル織物を製造することがその代表的手段である。朱子組織であってもよく、嵩高加工処理によって形成されたループでもよく、熱処理や薬液処理を応用して発現した糸長差によるループであってもよい。ウォータージェット流、エアージェット流等の液体または気体による高圧流を用いて形成する方法でもよい。
【００２６】
但し、起毛処理、例えば起毛機による方法、シャーリング機による方法、またはサンドペーパーでこする方法では、単繊維切れや毛羽が発生しやすくなる傾向にある。
【００２７】
本発明の人工血管は、上記ループが分散状態で存在するか、または／および、不規則な交絡状態を有する状態を有することが、優れた吻合性を提供するので好ましい。ループが分散状体で存在するとは、ループがある特定の箇所に集中的して存在するのではなく、ばらけて存在する状態を意味し、不規則な交絡状態を有するとは、マルチフィラメントの交絡部が、ある特定の配置パターンが規則的に繰り返されるのではなく、不規則に存在する状態を意味する。
【００２８】
分散状態で存在させるため、または不規則な交絡状態を有する状態とするための方法は種々ある。液体による高圧流を用いた方法が効率的であり、中でもウォータージェット流による方法が、処理の均一性、安全性および経済性の点から好ましい。
【００２９】
また、マルチフィラメント糸ＡおよびマルチフィラメントＢはタテ糸、ヨコ糸のいずれかに使用を制限されるものではなく、適宜使用できる。本発明の人工血管では、筒状織物の単繊維の本数のうち、マルチフィラメント糸Ｂの単繊維の本数の割合が、細胞定着性および強度保持の点から、４０％以上、さらに５０％以上であることが好ましい。また、この割合は、中、小口径の人工血管として十分な強度保持性、透水率を得られやすいという観点から、８０％以上、さらに７０％以下であることが好ましい。
【００３０】
また、マルチフィラメントＡとマルチフィラメントＢの単繊維の本数の比は、マルチフィラメントＡでの単繊維の本数を１とした場合、細胞定着性の点から、マルチフィラメントＢは０．６６以上、さらに１以上であることが好ましい。また、マルチフィラメントＢの比は、強度保持性および透水性の観点から６以下、さらに４以下であることが好ましい。
【００３１】
次にマルチフィラメントＡおよびマルチフィラメントＢの単糸本数の比を所望の割合にする手段について説明する。タテ糸を所望の割合にするには、所定の単繊維繊度と総繊度のマルチフィラメントＡおよびマルチフィラメントＢ（または製織後極細化によりマルチフィラメントＢの繊度となりうる繊維）それぞれでタテ糸ビームを作製し、２重ビームにすればよい。またヨコ糸を所望の割合にするには、マルチフィラメントＡおよびマルチフィラメントＢ（または製織後極細化によりマルチフィラメントＢの繊度となりうる繊維）それぞれで、ヨコ糸を作製すればよい。基本的な製織法については公知の手段を採用できる。
【００３２】
本発明の人工血管は、筒状織物を構成する壁厚が５０μｍ〜２５０μｍであり、透水率、柔軟性の点から１００〜２００μｍであることが好ましい。５０μｍ以上にすることで、中、小口径の人工血管として十分な透水率、透血率を得られやすく、また、２５０μｍ以下とすることで、中、小口径の人工血管として十分な柔軟性を得られやすい。
【００３３】
本発明の人工血管は透水率が５００ｍｌ／ｍｉｎ・ｃｍ２・１２０ｍｍＨｇ（１６ｋＰａ）以下であることが好ましい。これにより繊維間隙への内皮細胞および毛細血管が侵入しやすくなり、内皮細胞の形成性の点から好ましい。より好ましくは４００ｍｌ／ｍｉｎ・ｃｍ２・１２０ｍｍＨｇ（１６ｋＰａ）以下であり、３００〜２００ｍｌ／ｍｉｎ・ｃｍ２・１２０ｍｍＨｇ（１６ｋＰａ）が特に好ましい。この透水率は、１ｃｍ２の広さの布の繊維間隙を、一分間に１２０ｍｍＨｇ（１６ｋＰａ）に相当する圧力をかけた水が通過する量により表現される。透水率が高すぎると、繊維間隙へ内皮細胞および毛細血管がより侵入しやすくなるが、血液が漏れやすくなり、出血のおそれがある。
【００３４】
透水率を上記範囲とするためには、マルチフィラメント糸Ａとマルチフィラメント糸Ｂの単繊維の本数の構成比率を調整したり、マルチフィラメント糸の織り密度を調整したりする方法が採用できる。すなわち、筒状織物の透水率は主にマルチフィラメント糸間の空隙に依存するので、マルチフィラメント糸Ａとマルチフィラメント糸Ｂの構成比率を調整したり、織り密度を調整したりすることによって、マルチフィラメント糸間の空隙を制御し、目的とする透水率を有する筒状織物を得ることが出来る。
【００３５】
本発明の人工血管は、形態保持性を満足させるため、またキンク防止のため、蛇腹構造の形状とすることが好ましい。蛇腹構造は表面を十分に研磨したネジ棒に筒状織物を嵌装し、ネジ溝に沿って適宜の糸を巻きつけ、そのままの状態で熱処理して熱セットすることにより実施してもよい。また、高収縮糸をヨコに使用して、糸の収縮率差を利用して蛇腹を形成してもよい。
【００３６】
本発明の人工血管は、抗血栓性材料を含むことが好ましい。抗血栓性の付与は、例えば、ヘパリン、低分子量ヘパリン、ウロキナーゼ、ヒルジンなどの生物由来の抗凝固薬を担持させても良いし、アルガトロバン、ワーファリン、アセチルサリチル酸、チクロピジンなどの合成抗凝固薬や合成抗血小板薬を担持させても良い。また、ポリエチレングリコール、ポリビニルアルコールあるいはポリビニルピロリドンなどの親水性ポリマーをマルチフィラメント糸に担持させても良い。担持させる方法は特に限定されない。上記の薬剤やポリマーを含有する溶液を用いてマルチフィラメント糸の表面を被覆する方法があげられる。薬剤やポリマーに反応性の官能基を化学的に導入してマルチフィラメント糸の表面に縮合反応などの化学反応で固定化する方法があげられる。高エネルギー線を用いて薬剤やポリマーをラジカル反応で固定化する方法があげられる。コラーゲン、ゼラチン、ハイドロゲルなどに薬剤やポリマーを含浸させてマルチフィラメント糸の間隙に充填する方法があげられる。ヘパリンなどのイオン化合物を付与する方法として、前記イオン化合物およびカウンターイオンから塩を形成させて、マルチフィラメント糸の表面に被覆する方法があげられる。予めカウンターイオンをマルチフィラメント糸表面に結合させておいてから、イオン相互作用を利用して、前記イオン化合物を前記カウンターイオンとイオン結合させる方法もある。活性の高い抗血栓性が付与でき、抗血栓性が安定に長期に維持できるという点で、薬剤やポリマーに反応性の官能基を化学的に導入して、繊維の表面に化学反応で固定化する方法や、予めカウンターイオンを表面に結合させておいてからイオン結合させる方法が好ましく用いられる。上記の方法で抗血栓性を付与する場合には、薬剤やポリマーを予め用いるマルチフィラメント糸に担持させてもよいが、筒状織物を形成した後、付与するほうが製造コストの点から好ましい。
【実施例】
【００３７】
次に実施例により、本発明をさらに詳しく説明する。【００３８】
［測定方法］
（１）繊度
［総繊度］：ＪＩＳ Ｌ  １０１３（１９９９）８．３．１ Ａ法に従って、所定荷重０．０４５［ｃＮ／ｄｔｅｘ］で正量繊度を測定して総繊度とした。
［単繊維繊度］：総繊度を単繊維数で除することで算出した。【００３９】
（２）織物厚さ
ＪＩＳ  Ｌ  １０９６：２０１０  ８．４に則り、人工血管の異なる５カ所の壁層について厚さ測定機を用いて、２３．５ｋＰａの加圧下、厚さを落ち着かせるために１０秒間待った後に厚さを測定し、平均値を算出した。【００４０】
（３）内径
ＩＳＯ７１９８のガイダンスに則り、テーパー度率１／１０以下の円錐を垂直にたて、その上にサンプルを被せるように垂直にそっと落とし、止まったサンプルの下端位置の円錐の径を測定した。【００４１】
（４）透水率
ＩＳＯ７１９８のガイダンスに則り、人工血管の側壁に、１２０ｍｍＨｇ（１６ｋＰａ）の水圧がかかるように水を落下させ、人工血管を通貨して固定冶具から放出された１分間単位面積あたりの漏水量（透水率）を測定した。【００４２】
（５）耐キンク性
ＩＳＯ７１９８のガイダンスに則り、耐キンク性は人工血管をループさせていき、外見上明らかに折れ曲がりが生じる半径（以下「キンク半径」という。）を測定した。判定方法として、キンク半径が２０ｍｍ以下を優、２１〜４０ｍｍを良、４１〜６０ｍｍを可、６１ｍｍ以上を不可とした。【００４３】
（６）抗血栓性
ラットの腹部大動脈を約３ｃｍ剥離し、その両端をクランプにて縛り、血流を遮断させた後、動脈の中央部を切断し、その間を人工血管の両方の末端で接合した後、クランプを除去し、血流を再開させ、１週間後に摘出し、内壁面を観察する。判定方法として、開存したものを優、血栓で閉塞したものを不可とした。【００４４】
（７）細胞接着性
作製した人工血管を任意の四角形に切り抜き、または切り開き、細胞培養用シャーレに置いた。該人工血管上にウシ血管内皮細胞を所定の密度で播種し、インキュベーター内にて培養した。３日後の細胞を位相差顕微鏡にて細胞の接着面積の比率を１％刻みで測定した。判定方法として、シャーレのみで培養したものと比較して、接着細胞数が、９０％以上を優良、７０％〜８９％を良好、５０％〜６９％を可、４９％以下を不可とした。【００４５】
以下に説明する各実施例の人工血管の特性および性能を表１および表２に示す。【００４６】
［実施例１］
タテ糸及びヨコ糸（裏糸）にポリエステル繊維の単繊維繊度が１．３８ｄｔｅｘ、総繊度３３ｄｔｅｘのマルチフィラメント糸Ａと海成分ポリマーが５−ナトリウムスルホイソフタル酸を共重合したポリエチレンテレフタレートで構成され、島成分ポリマーがポリエチレンテレフタレートで構成される海島繊維（海／島（質量比）＝２０／８０の比率にて、島成分の数７０）で単繊維繊度が７．３ｄｔｅｘ、総繊度６６ｄｔｅｘで無撚りのマルチフィラメント糸Ｂ’を使用した。このマルチフィラメントＢ’は極細化処理によりマルチフィラメントＢとなる。上記タテ糸を用い、マルチフィラメント糸ＡおよびマルチフィラメントＢ’それぞれについて、ビーマーにてマルチフィラメント糸Ａでタテ糸ビームＡ、マルチフィラメント糸Ｂ’でタテ糸ビームＢ’をそれぞれ作製した。上記ヨコ糸を用い、マルチフィラメント糸ＡおよびマルチフィラメントＢ’それぞれについて、管巻機にてマルチフィラメント糸Ａでヨコ糸シャットルＡ、マルチフィラメント糸Ｂ’でヨコ糸シャットルＢ’をそれぞれ作製した。上記タテ糸ビームＡ、タテ糸ビームＢ’の２重ビームにて設置し、また上記ヨコ糸シャットルＡおよびマルチフィラメントＢ’を２丁打ちで設置したシャットルルームを用い、筒状織物におけるマルチフィラメント糸Ｂの単繊維の本数の比率が６０％になるように４枚朱子／平織りの経２重緯２重組織の筒状織物を織り、さらに９８℃で精練した。得られた織物を９８℃の水酸化ナトリウム４質量％水溶液で２０分間処理して前述の海島複合繊維の海成分を完全に溶脱させ、マルチフィラメントＢの単繊維繊度を０．０８ｄｔｅｘ、総繊度５３ｄｔｅｘに極細化した。次いで乾熱１２０℃で乾燥した後、滅菌し、マルチフィラメント糸Ｂの単繊維の比率が６０％、内径３ｍｍφ、壁厚１８０μｍの筒状織物からなる人工血管を得た。【００４７】
得られた人工血管の内壁面を１００倍の拡大顕微鏡で観察すると、マルチフィラメント糸Ｂがループを形成し、それらのループは分散状態で存在していることが確認された。また、透水率２５０ｍｌ／ｃｍ２／ｍｉｎであり、耐キンク性は良好、抗血栓性、および、細胞接着性は優良な結果を得た。【００４８】
[実施例２]
マルチフィラメント糸Ｂの割合を７５％にした以外は実施例１と同じ方法で筒状織物からなる人工血管を作製した。得られた人工血管は、内壁面を１００倍の拡大顕微鏡で観察すると、マルチフィラメント糸Ｂがループを形成し、それらのループは分散状態で存在していることが確認された。また、透水率３１０ｍｌ／ｃｍ２／ｍｉｎであり、耐キンク性、および、抗血栓性、および、細胞接着性は優良な結果を得た。【００４９】
[実施例３]
マルチフィラメント糸Ｂの単繊維の本数の割合を３０％にしたことと、壁厚を１００μｍとしたこと以外は実施例１記載の方法で筒状織物からなる人工血管を作製した。得られた人工血管は、内壁面を１００倍の拡大顕微鏡で観察すると、マルチフィラメント糸Ｂがループを形成し、それらのループは分散状態で存在していることが確認された。透水率１９０ｍｌ／ｃｍ２／ｍｉｎであり、耐キンク性は良好な結果を有し、抗血栓性は優良、細胞接着性は、実用可能な結果を有していた。【００５０】
[実施例４]
マルチフィラメント糸Ｂの単繊維の本数の割合を９０％にしたことと、壁厚を２４０μｍとしたこと以外は実施例１記載の方法で筒状織物からなる人工血管を作製した。得られた人工血管は、内壁面を１００倍の拡大顕微鏡で観察すると、マルチフィラメント糸Ｂがループを形成し、それらのループは分散状態で存在していることが確認された。透水率４７０ｍｌ／ｃｍ２／ｍｉｎであり、耐キンク性は良好な結果を有し、抗血栓性および、細胞接着性は優良な結果を有していた。【００５１】
［実施例５］
タテ糸・ヨコ糸として、単繊維繊度が２．１３ｄｔｅｘ、総繊度１７ｄｔｅｘのマルチフィラメント糸Ａを使用したことと、壁厚が５０μｍとした以外は実施例１記載の方法で筒状織物からなる人工血管を作製した。【００５２】
得られた人工血管は、１００倍の内壁面を拡大顕微鏡で観察すると、マルチフィラメント糸Ｂがループを形成し、それらのループは分散状態で存在していることが確認された。また、透水率４６０ｍｌ／ｃｍ２／ｍｉｎであり、耐キンク性、および、抗血栓性、および、細胞接着性は優良な結果を有していた。
［実施例６］
タテ糸・ヨコ糸として、単繊維繊度が０．０５ｄｔｅｘ、総繊度３１ｄｔｅｘのマルチフィラメント糸Ｂを使用したことと、壁厚が１５０μｍとした以外は実施例１記載の方法で筒状織物からなる人工血管を作製した。【００５３】
得られた人工血管は、１００倍の内壁面を拡大顕微鏡で観察すると、マルチフィラメント糸Ｂがループを形成し、それらのループは分散状態で存在していることが確認された。また、透水率３００ｍｌ／ｃｍ２／ｍｉｎであり、耐キンク性、および、抗血栓性、および、細胞接着性は優良な結果を有していた。【００５４】
［実施例７］
織組織を平織り／平織りの経２重緯２重組織としたことと、得られた筒状織物に、素スペーサーとして幅４ｍｍ、厚み０．１２ｍｍのポリエチレンフィルムを挿入した後、吐出孔径０．２５ｍｍφ、吐出孔間隔２．５ｍｍ、圧力７０ｋｇ／ｃｍ２の条件でウォータージェットパンチ処理をしてループを形成させたこと以外は実施例１記載の方法で筒状織物を作製した。【００５５】
得られた人工血管は、内壁面を１００倍の拡大顕微鏡で観察すると、マルチフィラメント糸Ｂが、ループが分散状態で、かつ不規則に交絡している状態であることが確認された。また、透水率１４０ｍｌ／ｃｍ２／ｍｉｎであり、耐キンク性は良好、抗血栓性および、細胞接着性は優良な結果を有していた。【００５６】
[実施例８]
内径を７．５ｍｍφとしたこと以外は実施例１の方法で筒状織物からなる人工血管を作製した。得られた人工血管は、内壁面を１００倍の拡大顕微鏡で観察すると、マルチフィラメント糸Ｂがループを形成し、分散状態で存在していることが確認された。透水率２００ｍｌ／ｃｍ２／ｍｉｎであり、耐キンク性は良好、抗血栓性および、細胞接着性は優良な結果を有していた。【００５７】
［実施例９］
実施例１に記載の筒状織物に蛇腹加工を行った。蛇腹加工は、ねじを切ったステンレス棒を筒状織物に通し、ねじの凹部に合わせてステンレス線を筒状織物の外から巻き付けた。その状態で、その試料を１８０℃のオーブンの中で３０分静置した。徐冷後、ステンレスワイヤー線とステンレス棒を取り外したところ、筒状織物には円筒蛇腹構造が形成されていた。【００５８】
この筒状織物を使用した人工血管は、透水率２５０ｍｌ／ｃｍ２／ｍｉｎであり、耐キンク性、抗血栓性および、細胞接着性は優良な結果を有していた。【００５９】
［実施例１０］
実施例１に記載の筒状織物に抗血栓加工を行った。抗血栓加工は、０．５％水酸化ナトリウム水溶液で処理した後、次いで５％過マンガン酸カリウムで酸化処理した。つづいて、０．１％  １−(３−ジメチルアミノプロピル)−３−エチルカルボジイミドの存在下で、ポリエチレンイミン（分子量６００、和光純薬工業社）を加えて筒状物の繊維とポリエチレンイミンを反応させた。更に、臭化エチルの１％メタノール溶液中、５０℃で繊維表面に固定化されたポリエチレンイミンの第４級アンモニウム化反応を行った。最後に、０．８％ヘパリンナトリウム（和光純薬工業）水溶液を７０℃にて浸漬処理してヘパリンをイオン結合させたものを、人工血管として用いる抗血栓筒状物とした。得られた人工血管は、実施例１の人工血管に比べて、より良好な抗血栓性を備えており、透水率２４０ｍｌ／ｃｍ２／ｍｉｎ、耐キンク性を備え、細胞接着性においても優れた特性を有していた。【００６０】
［比較例１］
タテ糸・ヨコ糸として、単繊維繊度が１．５０ｄｔｅｘ、総繊度８４ｄｔｅｘのマルチフィラメント糸Ａと壁厚を２５０μｍにした以外は実施例１記載の方法で筒状織物からなる人工血管を作製した。【００６１】
得られた人工血管は、内壁面を１００倍の拡大顕微鏡で観察すると、マルチフィラメント糸Ｂがループを形成していることが確認されたが、透水率が６６０ｍｌ／ｃｍ２／ｍｉｎであり、中、小口径の人工血管としては不可であった。【００６２】
［比較例２］
壁厚を３１０μｍにした以外は実施例１記載の方法で筒状織物からなる人工血管を作製した。得られた人工血管は、内壁面を１００倍の拡大顕微鏡で観察すると、マルチフィラメント糸Ｂがループを形成していることが確認されたが、透水率が６００ｍｌ／ｃｍ２／ｍｉｎであり、中、小口径の人工血管として不可であった。【００６３】
［比較例３］
壁厚を３１０μｍにした以外は実施例１記載の方法で筒状織物からなる人工血管を作製した。得られた人工血管は、内壁面を１００倍の拡大顕微鏡で観察すると、マルチフィラメント糸Ｂがループを形成していることが確認されたが、耐キンク性が、中、小口径の人工血管として不可であった。【００６４】
［比較例４］
タテ糸・ヨコ糸として、単繊維繊度が０．２３ｄｔｅｘ、総繊度３３ｄｔｅｘのマルチフィラメント糸Ｂとした以外は実施例１記載の方法で筒状織物からなる人工血管を作製した。【００６５】
得られた人工血管は、内壁面を１００倍の拡大顕微鏡で観察すると、マルチフィラメント糸Ｂがループを形成していることが確認されたが、細胞接着性において、中、小口径の人工血管として不可であった。【００６６】
［比較例５］
壁厚を３０μｍにした以外は実施例１記載の方法で筒状織物からなる人工血管を作製した。  得られた人工血管は、内壁面を１００倍の拡大顕微鏡で観察すると、マルチフィラメント糸Ｂがループを形成していることが確認されたが、透水率が９００ｍｌ／ｃｍ２／ｍｉｎであり、中、小口径の人工血管として不可であった。【００６７】
［比較例６］
タテ糸・ヨコ糸として、単繊維繊度が０．０８ｄｔｅｘ、総繊度８４ｄｔｅｘのマルチフィラメント糸Ｂと壁厚を１８０μｍにした以外は実施例１記載の方法で筒状織物からなる人工血管を作製した。【００６８】
得られた人工血管は、内壁面を１００倍の拡大顕微鏡で観察すると、マルチフィラメント糸Ｂがループを形成していることが確認されたが、内壁面に過度にループが突出し、抗血栓性において内壁面に血栓が形成されていたため、中、小口径の人工血管として不可であった。【００６９】
［比較例７］
実施例１の筒状織物に対して、起毛機を用いた立毛処理を行って筒状織物からなる人工血管を作製した。【００７０】
得られた人工血管は、内壁面を拡大顕微鏡で観察すると、マルチフィラメント糸Ｂのループが立毛処理によって破壊されており、内壁面に毛羽が突出していた。評価した結果、抗血栓性試験において内壁面に血栓が形成されていたため、中、小口径の人工血管としては不適であった。【００７１】
【表１】
2014175301.tif 000002
【００７２】
【表２】
2014175301.tif 000003
【国際調査報告】
2014175301.tif 000004
2014175301.tif 000005
2014175301.tif 000006
2014175301.tif 000007